(57)【要約】 【課題】  サイクル特性に優れた非水系二次電池を製造することができる非水系二次電池の製造方法を提供する。【解決手段】  非水系二次電池の組付体は、正極活物質を有する正極と、負極活物質を有する負極と、非水電解液と、正極、負極、及び非水電解液を収容したケースとを備える。この電池組付体に、電圧が定格電圧以上４．２Ｖ以下の範囲に到達するように初回充電を行う初回充電工程と、初回充電工程を行った後から１２時間未満にエージング処理を開始し、前記エージング処理では電池を４０℃以上６５℃以下の高温環境に所定時間保持する高温保持工程と、エージング処理を行った電池に、４．２Ｖを超える電圧に到達するまで充電を行い、その後放電を行うコンディショニング処理を行う充放電工程と、を行う。【選択図】  なし【特許請求の範囲】
【請求項１】
正極活物質を有する正極と、負極活物質を有する負極と、非水電解液と、前記正極、前記負極、及び前記非水電解液を収容したケースとを備える非水系二次電池の組付体（以下、「電池組付体」という）に、前記電池組付体の電圧が定格電圧以上４．２Ｖ以下の範囲に到達するように初回充電を行う初回充電工程と、
前記初回充電工程を行った後から１２時間未満にエージング処理を開始し、前記エージング処理では前記電池組付体を４０℃以上６５℃以下の高温環境に所定時間保持する高温保持工程と、
前記エージング処理を行った前記電池組付体に、前記電池組付体の電圧が４．２Ｖを超える範囲に到達するまで充電を行い、その後放電を行うコンディショニング処理を行う充放電工程と、を有することを特徴とする非水系二次電池の製造方法。
【請求項２】
前記初回充電工程での初回充電の充電レートは、０．１Ｃ以上１Ｃ以下である請求項１記載の非水系二次電池の製造方法。
【請求項３】
前記エージング処理での前記電池組付体の高温環境での保持時間は、１０時間以上７２時間未満である請求項１又は２に記載の非水系二次電池の製造方法。
【請求項４】
前記充放電工程のコンディショニング処理の充電は、前記電池組付体の電圧が４．２Ｖを超え且つ４．６Ｖ以下の範囲に到達するまで行う請求項１〜３のいずれか１項に記載の非水系二次電池の製造方法。
【請求項５】
前記充放電工程でのコンディショニング処理の充電レートは、０．１Ｃ以上２Ｃ以下である請求項１〜４のいずれか１項に記載の非水系二次電池の製造方法。
【請求項６】
前記コンディショニング処理を行う雰囲気は、４０℃未満である請求項１〜５のいずれか１項に記載の非水系二次電池の製造方法。
【請求項７】
前記正極活物質は、リチウム金属複合酸化物及びポリアニオン系化合物の群から選ばれる１種以上を有する請求項１〜６のいずれか１項に記載の非水系二次電池の製造方法。
【発明の詳細な説明】
【技術分野】
【０００１】
本発明は、高電圧での使用が可能な非水系二次電池を製造する非水系二次電池の製造方法に関する。
【背景技術】
【０００２】
近年、携帯電話やノート型パソコンなどのポータブル電子機器の発達や、電気自動車の実用化などに伴い、小型軽量でかつ高容量の二次電池が必要とされている。この要望に応える高容量二次電池として、正極材料としてリチウム複合金属酸化物、負極材料としては炭素系材料を用いた非水系二次電池が開発されている。
【０００３】
正極活物質として用いられるリチウム複合金属酸化物には、例えば、ＬｉＣｏ１／３Ｎｉ１／３Ｍｎ１／３Ｏ２、Ｌｉ１．０Ｎｉ０．５Ｃｏ０．２Ｍｎ０．３Ｏ２が挙げられる。
【０００４】
ところで、非水系二次電池の一般的な電圧上限値は４．２Ｖであるが、４．２Ｖを超える電圧まで充電することが検討されている（特許文献４参照）。このような高電圧の充電は正極に過剰な負荷を与え、正極活物質の構造に損傷が生じて、抵抗の増加やサイクル特性の低下を引き起こすことが懸念される。
【０００５】
非水系二次電池では、充放電サイクル特性を向上させるために、所定条件下で初回の充放電（コンディショニング処理）を行うことが提案されている。例えば、特許文献１では、初回の充放電を、３５〜８０℃で行うことが提案されている。特許文献２では、初回の充電の条件を、充電電圧４．２〜４．７５Ｖ、充電時間１０〜２０分とすることが提案されている。特許文献３では、電解液にＬｉＢＯＢが含まれる場合、ＢＯＢアニオンの酸化分解生成物の皮膜が正極活物質表面に形成される高電圧範囲に属するまで充電処理を行うことが提案されている。
【先行技術文献】
【特許文献】
【０００６】
【特許文献１】特開２０１２−２３０７７９号公報
【特許文献２】特開２００９−２３８４３３号公報
【特許文献３】特開２００９−２５２４８９号公報
【特許文献４】特開２０１２−１６０４３５号公報
【発明の概要】
【発明が解決しようとする課題】
【０００７】
しかしながら、上記特許文献に開示されている条件で初回の充放電を行っても、高電圧下での電池使用の際に、正極活物質の構造損傷が生じて、サイクル特性の向上を図ることができない。
【０００８】
そこで、本発明者は、高電圧下での使用でもサイクル特性に優れた非水系二次電池を開発するべく、初回充放電の条件を鋭意研究した。
【０００９】
本発明はかかる事情に鑑みてなされたものであり、サイクル特性に優れた非水系二次電池を製造するための非水系二次電池の製造方法を提供することを課題とする。
【課題を解決するための手段】
【００１０】
本発明の非水系二次電池の製造方法は、正極活物質を有する正極と、負極活物質を有する負極と、非水電解液と、前記正極、前記負極、及び前記非水電解液を収容したケースとを備える非水系二次電池の組付体（以下、「電池組付体」という）に、前記電池組付体の電圧が定格電圧以上４．２Ｖ以下の範囲に到達するように初回充電を行う初回充電工程と、前記初回充電工程を行った後から１２時間未満にエージング処理を開始し、前記エージング処理では前記電池組付体を４０℃以上６５℃以下の高温環境に所定時間保持する高温保持工程と、前記エージング処理を行った前記電池組付体に、前記電池組付体の電圧が４．２Ｖを超える範囲に到達するまで充電を行い、その後放電を行うコンディショニング処理を行う充放電工程と、を有することを特徴とする。
【発明の効果】
【００１１】
本発明においては、上記のように所定の条件下でエージング処理とコンディショニング処理を行っているため、サイクル特性に優れた非水系二次電池を製造することができる。
【発明を実施するための形態】
【００１２】
本発明の実施形態について詳細に説明する。
【００１３】
本発明の非水系二次電池の製造方法は、非水系二次電池の組付体（電池組付体）に初回充電工程と、高温保持工程と、充放電工程とを有する。初回充電工程と高温保持工程と充放電工程とは、非水系二次電池の実使用前に行われるため、本発明の非水系二次電池の製造方法は、非水系二次電池の前処理方法として把握することもできる。本明細書において、充電工程と高温保持工程と充放電工程とを行う電池を電池組付体といい、これらの工程を行って製造された電池を非水系二次電池という。
【００１４】
一般に、電池組付体には、正極の表面に、正極活物質の原料、焼き残り、酸化物などの不純物が残存する。このため、正極では電池反応が局部集中して起こり、正極活物質の結晶構造が破壊される。正極活物質の劣化につながり、サイクル特性が低下する。
【００１５】
そこで、本発明では、初回充電を行った後に高温保持工程で電池組付体を高温で保持することにより、実使用前の段階で正極の表面に残存する不純物を分解除去するとともに、電解液と均一に反応する表面状態とする。
【００１６】
その後、充放電工程において高電圧下で電池組付体にコンディショニング処理を行うことにより、より安定な表面状態となる。高電圧使用で、抵抗が少なく、サイクル特性が向上する。
【００１７】
もし、コンディショニング処理のみを行うと、コンディショニング処理のときに正極に過剰な負荷がかかり、反応性が不均一になり、局所的に結晶構造破壊を引き起こし、抵抗の増加を引き起こす。初回充電とコンディショニング処理を行うと、コンディショニング処理のみを行う場合よりも抵抗を下げることができるが、サイクル特性が若干低下する傾向にある。初回充電とエージング処理とコンディショニング処理を行うことで、更に、抵抗を低くでき、またサイクル特性も向上させることができる。
【００１８】
非水系二次電池の組付体（電池組付体）は、後述するように、正極活物質を有する正極と、負極活物質を有する負極と、非水電解液と、これらを収容するケースとを有する。この電池組付体には、初回充電工程、高温保持工程、及び充放電工程を行う、以下、各工程について詳細に説明する。
【００１９】
（１）初回充電工程
初回充電工程では、電池組付体に、電池組付体の電圧（電池電圧）が定格電圧以上４．２Ｖ以下の範囲に到達するように初回充電を行う。初回充電は、電池組付体の正極と電解液とが接触した時点から２０時間以内に開始するとよい。初回充電の開始が遅すぎると、負極集電箔が溶解するおそれがある。
【００２０】
電池組付体の初回充電では、充電器を用いて、電池組付体の電圧、即ち正極と負極との電位差が定格電圧以上４．２Ｖ以下の範囲に到達するようにする。電池組付体の電圧が４．２Ｖを超える場合には、高電圧が正極に印加され正極に過剰な負荷がかかる。この場合、正極活物質の電池反応が不均一になり、局所的に結晶構造破壊を引き起こし、抵抗の増加及びサイクル特性の低下を起こすおそれがある。
【００２１】
電池組付体の初回充電の電圧の範囲の下限は、例えば、非水系二次電池の定格電圧である。電池組付体の初回充電の電圧が定格電圧未満では、電圧不足で、抵抗及びサイクル特性が低下するおそれがある。
【００２２】
定格電圧とは、非水系二次電池を安定して使用できる電圧の上限値をいう。非水系二次電池の定格電圧は、多くの場合４．２Ｖ以下である。例えば、正極と負極の種々の組み合わせの場合の定格電圧を以下に例示列挙する。
【００２３】
【表１】
2015153484.tif 000002
【００２４】
初回充電工程において、電池組付体に印加される印加電圧は、電池組付体に充電され到達する電池電圧よりも高いことが必要である。印加電圧は４．２Ｖ以下であることがよい。印加電圧が４．２Ｖを超えると、初回充電時に正極活物質に過大な負荷がかかり、実使用時のサイクル特性が低下するおそれがある。電池組付体に印加される印加電圧の下限は、非水系二次電池の定格電圧であるとよい。電池組付体に印加する印加電圧を定格電圧以上４．２Ｖ以下とすることで、電池組付体の電圧（正極と負極の電位差）を定格電圧以上４．２Ｖ以下に到達させるとよい。
【００２５】
初回充電での充電レートは０．０５Ｃ以上２Ｃ以下であることがよく、更には０．１Ｃ以上１Ｃ以下がよい。充電レートが過大である場合には、初回充電時の正極活物質への負荷が大きく、正極活物質の構造に欠陥が生じるおそれがある。充電レートが過少である場合には、初回充電に時間を要する。充電レートについて「Ｃ」とは、電池の全容量を充電する際の速さ、即ち充電率をいう。例えば充電レートについて１Ｃとは、電池を１時間で満充電状態（ＳＯＣ１００％）とする電流値で表わすことができる。
【００２６】
初回充電を行う際の電池組付体の温度は、特に限定しないが、次の高温保持工程での温度以下であることがよい。高温保持工程での温度よりも高い温度で初回充電を行うと、正極活物質の結晶構造に欠陥が生じるおそれがあるからである。
【００２７】
初回充電に費やす時間は、０．５時間以上２０時間以下であることがよく、１時間以上１０時間以下であることが好ましい。この場合には、電池の抵抗を低下させることができる。初回充電が短すぎる場合には所定電圧に到達せず充分なコンディショニングとならないためにサイクル特性が低下するおそれがあり、長すぎる場合には、電圧の高い状態に長時間にさらされるため活物質の損傷をもたらし、サイクル特性を低下させるおそれがある。
【００２８】
電池組付体に初回充電を行う雰囲気の温度は、０℃以上６０℃以下であることがよく、更に、２０℃以上４０℃以下であることが好ましい。温度が低すぎる場合には、負極へリチウムが析出し、セパレータを突き破って短絡するおそれがあり、高すぎる場合には活物質損傷によるサイクル特性低下のおそれがある。
【００２９】
（２）高温保持工程
高温保持工程では、初回充電工程を行った後から１２時間未満にエージング処理を開始し、エージング処理では電池組付体を４０℃以上６５℃以下の高温環境に所定時間保持する。初回充電工程を行った後から１２時間未満にエージング処理を開始するのは、高温での均一な皮膜形成を促進するためである。
【００３０】
エージング処理は、電池組付体を４０〜６５℃で所定時間保持する処理である。電池組付体を４０〜６５℃で保持すると、その後に所定のコンディショニング処理を行うことで、充放電サイクル特性が確実に向上する。エージング処理での電池組付体の保持温度が４０℃未満の場合には、エージング不足で、サイクル特性が低下するおそれがある。保持温度が６５℃を超える場合には、その後にコンディショニング処理を行っても非水系二次電池の抵抗が上がり、サイクル特性が低下するおそれがある。
【００３１】
エージング処理での電池組付体の高温環境下での保持時間は１０時間以上７２時間未満であるとよい。保持時間が７２時間以上の場合には、放電容量が低下するおそれがある。１０時間未満では、エージング不足で、抵抗及びサイクル特性が低下するおそれがある。
【００３２】
エージング処理は、電池組付体を充電器から切り離して電池組付体に電圧を加えることなく行うとよい。電圧を加えながらエージング処理を行うと、正極活物質に大きな負荷が加わり、結晶構造が損傷し、サイクル特性が低下するおそれがある。
【００３３】
（３）充放電工程
エージング処理を行った電池組付体に、電池組付体が４．２Ｖを超える電圧（電池電圧）に到達するまで充電を行い、その後放電を行うコンディショニング処理を行う。
【００３４】
電池組付体の充電は、充電器を用いて、電池組付体の電圧（電池電圧）が４．２Ｖを超える範囲に到達するまで行う。即ち、電池組付体の正極と負極との電位差が４．２Ｖを超える範囲に到達するまで充電を行う。使用時の高電圧状態で電池性能を安定化させるためである。電池組付体の電池電圧が４．２Ｖ未満では、高電圧使用時に電池性能が不安定になるおそれがある。
【００３５】
コンディショニング処理において、電池組付体の充電は、非水系二次電池の実使用時電圧の中で正極と負極との間の電位差が最大となる最大使用電圧以下となるまで行うとよい。電池組付体の充電を、使用時電圧の中で最大となる最大使用電圧を超える電圧に到達するまで充電を行うと、正極活物質の結晶構造が破壊し、抵抗が高くなり、サイクル特性が低下するおそれがある。
【００３６】
最大使用電圧とは、予定されている使用時電圧の中で最大となる電圧であり、たとえば、充電曲線のプラトー部分（平坦な部分）の電圧よりも高い電圧であり、または、正極活物質の平均充電電圧よりも高い電圧である。各種電池には、放電時に所定電圧に達した場合に電圧の印加を終止させるよう設定されている。この終止電圧を、最大使用電圧として把握することができる。
【００３７】
前記充放電工程のコンディショニング処理の充電は、前記電池組付体の電圧が４．２Ｖを超え且つ４．６Ｖ以下の範囲に到達するまで行うことが好ましい。４．６Ｖを超える場合には、コンディショニング処理の充電時に、正極活物質の結晶構造が破壊される可能性があり、容量が低下するおそれがある。
【００３８】
電池組付体を４．２Ｖを超える電圧（電池電圧）に到達させるためには、電池組付体に印加される印加電圧は、４．２Ｖを超える電圧であることが必要である。好ましくは、印加電圧は４．２Ｖを超え且つ４．６Ｖ以下であるとよい。過剰に高い電圧を印加すると、正極活物質の構造破壊が生じ、サイクル特性が低下するおそれがある。
【００３９】
コンディショニング処理での充電レートは、０．１Ｃ以上２Ｃ以下であることがよく、更には０．２Ｃ以上１Ｃ以下であることが好ましい。充電レートが過大である場合には、負極にＬｉが過剰に析出し、セパレータを突き破って短絡するおそれがある。充電レートが過少である場合には、充電に時間を要する。コンディショニング処理での充電レートは、初回充電工程での充電レートと同義である。
【００４０】
コンディショニング処理での放電レートは、０．１Ｃ以上２Ｃ以下であることがよく、更には０．２Ｃ以上１Ｃ以下であることが好ましい。放電レートが過大である場合には、電池反応が不均一となり局所劣化を引き起こすおそれがある。放電レートが過少である場合には、放電に時間を要する。放電レートについて「Ｃ」とは、電池の全容量を放電する際の速さ、即ち放電率をいう。例えば放電レートについて１Ｃとは、電池を１時間で放電状態（ＳＯＣ０％）とする電流値で表わすことができる。
【００４１】
コンディショニング処理での放電は、電池組付体の電圧（電池電圧）が定格電圧以下に到達するまで行うことがよく、更に、２．５Ｖ以上３．０Ｖ以下に到達するまで放電を行うことがよい。
【００４２】
コンディショニング処理は、充電及び放電ともにそれぞれ１回以上５回以下行うとよい。非水系二次電池の種類にもよるが、充放電を５回まで繰り返す間に多くの電池は安定化するため、５回を超えての充放電を繰り返しても、それによる更なる効果を期待できない。
【００４３】
充電と放電の間に、充電状態を維持した状態で所定時間保持することがよい。充電されて加熱された電池組付体を放冷させて安定化させるためである。保持時間は、１時間以上５時間以下であることが好ましい。充電状態を維持した状態での保持の間は、充電器に接続して定電圧を印加させてもよく、または、充電器から切り離して電圧を印加しなくてもよい。電池組付体を安定化させるためには、好ましくは、電圧を印加していないことがよい。
【００４４】
コンディショニング処理は、０℃以上６５℃以下の雰囲気で行うことがよく、更に、１０℃以上４０℃以下の雰囲気で行うことが好ましい。過剰な高温雰囲気でコンディショニング処理を行うと、正極活物質の結晶構造が破壊して抵抗が高くなり、サイクル特性が低下するおそれがある。コンディショニング処理の雰囲気温度が過剰に低い場合には、負極へＬｉが析出し、セパレータを突き破って短絡するおそれがある。
【００４５】
（非水系二次電池の組付体）
非水系二次電池の組付体（電池組付体）は、正極と、負極と、非水電解液と、ケースとを有する。正極は、金属イオンを吸蔵及び放出し得る正極活物質を有する。正極は、集電体と、集電体の表面に結着させた正極活物質層を有する。
【００４６】
正極活物質は、リチウムイオンなどの金属イオンを吸蔵及び放出し得る正極活物質であるとよい。リチウムイオンを吸蔵及び放出し得る正極活物質は、リチウム金属複合酸化物、及び／又はポリアニオン系化合物をもつとよい。
【００４７】
このリチウム金属複合酸化物は、スピネル構造を有することがよい。スピネル構造を有するリチウム金属複合酸化物は、一般式：Ｌｉx(ＡyＭｎ2-y)Ｏ4（Ａは、Ｃａ、Ｍｇ、Ｓ、Ｓｉ、Ｎａ、Ｋ、Ａｌ、Ｐ、Ｇａ、Ｇｅから選ばれる少なくとも１の元素、及び遷移金属元素から選ばれる少なくとも１種の金属元素、０＜ｘ≦２．２、０＜ｙ≦１）で表されると良い。一般式の中のＡを構成し得る遷移金属元素は、例えば、Ｆｅ、Ｃｒ、Ｃｕ、Ｚｎ、Ｚｒ、Ｔｉ、Ｖ、Ｍｏ、Ｎｂ、Ｗ、Ｌａ、Ｎｉ、Ｃｏから選ばれる少なくとも１の元素であるとよい。リチウム金属複合酸化物の具体例としては、ＬｉＭｎ２Ｏ４及びＬｉ２Ｍｎ２Ｏ４及びＬｉＮｉ０．５Ｍｎ１．５Ｏ４から選ばれる少なくとも一種であることがよい。
【００４８】
リチウム金属複合酸化物は、スピネル構造をもつもののほかにも、層状岩塩構造をもつものであってもよい。層状岩塩構造をもつリチウム金属複合酸化物は、層状化合物ともいわれる。層状岩塩構造をもつリチウム金属複合酸化物は、一般式：ＬｉａＮｉｂＣｏｃＭｎｄＤｅＯｆ(０．２≦ａ≦１．２、ｂ＋ｃ＋ｄ＋ｅ＝１、０≦ｅ＜１、ＤはＬｉ、Ｆｅ、Ｃｒ、Ｃｕ、Ｚｎ、Ｃａ、Ｍｇ、Ｓ、Ｓｉ、Ｎａ、Ｋ、Ａｌ、Ｚｒ、Ｔｉ、Ｐ、Ｇａ、Ｇｅ、Ｖ、Ｍｏ、Ｎｂ、Ｗ、Ｌａ、Ｎｉ、Ｃｏから選ばれる少なくとも１の元素、１．７≦ｆ≦２．１)、Ｌｉ２ＭｎＯ３を挙げることができる。前記一般式の中のｂ：ｃ：ｄの比率は、０．５：０．２：０．３、１／３：１／３：１／３、０．７５：０．１０：０．１５、０：０：１、１：０：０、及び０：１：０から選ばれる少なくとも１種類であることが良い。
【００４９】
即ち、層状岩塩構造をもつリチウム金属複合酸化物の具体例としては、ＬｉＮｉ０．５Ｃｏ０．２Ｍｎ０．３Ｏ２、ＬｉＮｉ１／３Ｃｏ１／３Ｍｎ１／３Ｏ２、ＬｉＮｉ０．５Ｍｎ０．５Ｏ２、ＬｉＮｉ０．７５Ｃｏ０．１Ｍｎ０．１５Ｏ２、ＬｉＭｎＯ２、ＬｉＮｉＯ２、及びＬｉＣｏＯ２から選ばれる少なくとも一種であることがよい。
【００５０】
また、正極活物質は、層状岩塩構造をもつリチウム金属複合酸化物と、ＬｉＭｎ２Ｏ４、Ｌｉ２Ｍｎ２Ｏ４等のスピネルとの混合物で構成される固溶体を含んでいてもよく、例えば、Ｌｉ２ＭｎＯ３−ＬｉＭｏ２がある。
【００５１】
ポリアニオン系化合物は、例えば、リチウムを含有するポリアニオン系化合物であることがよい。リチウムを含有するポリアニオン系化合物は、ＬｉＭＰＯ４、ＬｉＭＶＯ４又はＬｉ２ＭＳｉＯ４（式中のＭはＣｏ、Ｎｉ、Ｍｎ、Ｆｅのうちの少なくとも一種から選択される）などで表されるポリアニオン系化合物を挙げることができる。
【００５２】
正極活物質として用いられるいずれの金属酸化物も上記の組成式を基本組成とすればよく、基本組成に含まれる金属元素を他の金属元素で置換したものも使用可能であるし、Ｍｇなどの他の金属元素を基本組成のものに加えて金属酸化物としてもよい。
【００５３】
本発明の非水系二次電池の製造方法により製造される非水系二次電池は高電圧（例えば４．２Ｖを超える電圧）で使用することが可能である。高電圧で使用するためには、正極活物質の反応可能な電位がＬｉ＋／Ｌｉ電極基準で４．２Ｖを超えることがよい。
【００５４】
上記の各種正極活物質の中で、リチウム金属複合酸化物及び／又はポリアニオン系材料は、Ｌｉ＋／Ｌｉ電極基準で４．２Ｖを超える領域で反応することが好ましい。
【００５５】
Ｌｉ＋／Ｌｉ電極基準で４．２Ｖを超える電位で反応し得るリチウム金属複合酸化物及びポリアニオン系化合物は、例えば、ＬｉＮｉ０．５Ｍｎ１．５Ｏ４（スピネル）、ＬｉＣｏＰＯ４（ポリアニオン）、Ｌｉ２ＣｏＰＯ４Ｆ（ポリアニオン）、Ｌｉ２ＭｎＯ３−ＬｉＭＯ２（式中のＭはＣｏ、Ｎｉ、Ｍｎ、Ｆｅのうちの少なくとも一種から選択される）（層状岩塩構造をもつ固溶体系）、Ｌｉ２ＭｎＳｉＯ４（ポリアニオン）などが挙げられるが、これに限定されない。
【００５６】
また、リチウム金属複合酸化物及びポリアニオン系化合物は、Ｌｉ＋／Ｌｉ電極基準で４．２Ｖ以下の領域で反応してもよい。このようなリチウム金属複合酸化物としては、例えば、層状岩塩構造をもつものの中では、ＬｉＮｉ０．５Ｃｏ０．２Ｍｎ０．３Ｏ２、ＬｉＮｉ１／３Ｃｏ１／３Ｍｎ１／３Ｏ２、ＬｉＮｉ０．５Ｍｎ０．５Ｏ２、ＬｉＮｉ０．７５Ｃｏ０．１Ｍｎ０．１５Ｏ２、ＬｉＭｎＯ２、ＬｉＮｉＯ２、及びＬｉＣｏＯ２から選ばれる少なくとも一種が挙げられるが、これに限定されない。
【００５７】
上記の正極活物質及び、それらを用いた電池を表２に示すタイプに分類して特徴を説明する。
【００５８】
リチウム金属複合酸化物は、固溶体型と二相共存型とがある。固溶体型は、活物質の反応が固溶体を経由する場合で、放電が進むとともに正極電位が徐々に低下し、充電が進むとともに電位が徐々に上昇する。二相共存型は、活物質が放電すると第二の相が現れて二相が共存し、放電が進んでも正極電位が低下しない領域があり、充電が進んだ場合にも電位が上昇しない領域がある。
【００５９】
固溶体型の４Ｖ級活物質（ＬｉＣｏＯ２など）を使った電池で、正極活物質の最高使用電位（Ｌｉ／Ｌｉ＋基準）を５Ｖにすると、平均放電電圧及び容量が若干向上する。ただし、一般的には活物質自体も高電位にしたことで劣化する場合がある。
【００６０】
二相共存型の４Ｖ級活物質（ＬＭｎ２Ｏ４など）を使った電池で、最高使用電位（Ｌｉ／Ｌｉ＋基準）を５Ｖにすると、平均放電電圧及び容量はほとんど変わらない。ただし、一般的に活物質自体の高電位耐性は高いので、最高使用電位（Ｌｉ／Ｌｉ＋基準）を５Ｖまで上げることができる。
【００６１】
二相共存型の５Ｖ級活物質（ＬｉＮｉ０．５Ｍｎ１．５Ｏ４など）を使った電池では、最高使用電位（Ｌｉ／Ｌｉ＋基準）を４Ｖにすると容量は低くなり、５Ｖにすると容量が出現する。
【００６２】
【表２】
2015153484.tif 000003
【００６３】
正極活物質として用いられるリチウム金属複合酸化物は、上記の組成式を基本組成とすればよく、基本組成に含まれる金属元素を他の金属元素で置換したものも使用可能であるし、Ｍｇなどの他の金属元素を基本組成のものに加えて金属酸化物としてもよい。
【００６４】
正極の集電体は、使用する活物質に適した電位に耐え得る金属であれば特に制限はない。集電体は、非水系二次電池の放電又は充電の間、電極に電流を流し続けるための化学的に不活性な電子高伝導体をいう。集電体としては、銀、銅、金、アルミニウム、タングステン、コバルト、亜鉛、ニッケル、鉄、白金、錫、インジウム、チタン、ルテニウム、タンタル、クロム、モリブデンから選ばれる少なくとも一種、並びにステンレス鋼などの金属材料を例示することができる。正極の電位をリチウム基準で４Ｖ以上とする場合には、集電体としてアルミニウムを採用するのが好ましい。集電体は公知の保護層で被覆されていても良い。集電体の表面を公知の方法で処理したものを集電体として用いても良い。
【００６５】
集電体は箔、シート、フィルム、線状、棒状、メッシュなどの形態をとることができる。そのため、集電体として、例えば、銅箔、ニッケル箔、アルミニウム箔、ステンレス箔などの金属箔を好適に用いることができる。集電体が箔、シート、フィルム形態の場合は、その厚みが１μｍ〜１００μｍの範囲内であることが好ましい。
【００６６】
正極活物質層は正極活物質、並びに必要に応じて結着剤及び／又は導電助剤を含む。
【００６７】
結着剤は活物質及び導電助剤を集電体の表面に繋ぎ止める役割を果たすものである。
【００６８】
結着剤としては、ポリフッ化ビニリデン、ポリテトラフルオロエチレン、フッ素ゴム等の含フッ素樹脂、ポリプロピレン、ポリエチレン等の熱可塑性樹脂、ポリイミド、ポリアミドイミド等のイミド系樹脂、アルコキシシリル基含有樹脂を例示することができる。
【００６９】
また、結着剤として、親水基を有するポリマーを採用してもよい。親水基を有するポリマーの親水基としては、カルボキシル基、スルホ基、シラノール基、アミノ基、水酸基、リン酸基などリン酸系の基などが例示される。中でも、ポリアクリル酸(ＰＡＡ)、カルボキシメチルセルロース(ＣＭＣ)、ポリメタクリル酸など、分子中にカルボキシル基を含むポリマー、又は、ポリ（ｐ−スチレンスルホン酸）などのスルホ基を含むポリマーが好ましい。
【００７０】
ポリアクリル酸、あるいはアクリル酸とビニルスルホン酸との共重合体など、カルボキシル基及び／又はスルホ基を多く含むポリマーは水溶性となる。したがって親水基を有するポリマーは、水溶性ポリマーであることが好ましく、一分子中に複数のカルボキシル基及び／又はスルホ基を含むポリマーが好ましい。
【００７１】
分子中にカルボキシル基を含むポリマーは、例えば、酸モノマーを重合する、あるいはポリマーにカルボキシル基を付与する、などの方法で製造することができる。酸モノマーとしては、アクリル酸、メタクリル酸、ビニル安息香酸、クロトン酸、ペンテン酸、アンジェリカ酸、チグリン酸など分子中に一つのカルボキシル基をもつ酸モノマー、イタコン酸、メサコン酸、シトラコン酸、フマル酸、マレイン酸、２−ペンテン二酸、メチレンコハク酸、アリルマロン酸、イソプロピリデンコハク酸、２，４−ヘキサジエン二酸、アセチレンジカルボン酸など分子内に二つ以上のカルボキシル基をもつ酸モノマーなどが例示される。これらから選ばれる二種以上のモノマーを重合してなる共重合ポリマーを用いてもよい。
【００７２】
例えば特開2013-065493号公報に記載されたような、アクリル酸とイタコン酸との共重合体からなり、カルボキシル基どうしが縮合して形成された酸無水物基を分子中に含んでいるポリマーを結着剤として用いることも好ましい。一分子中にカルボキシル基を二つ以上有する酸性度の高いモノマー由来の構造があることにより、充電時に電解液分解反応が起こる前にリチウムイオンなどの金属イオンをトラップし易くなると考えられている。さらに、ポリアクリル酸やポリメタクリル酸に比べてカルボキシル基が多く酸性度が高まると共に、所定量のカルボキシル基が酸無水物基に変化しているため、酸性度が高まりすぎることもない。そのため、この結着剤を用いて形成された負極をもつ二次電池は、初期効率が向上し、入出力特性が向上する。
【００７３】
負極活物質層中の結着剤の配合割合は、質量比で、負極活物質：結着剤＝１：０．００５〜１：０．５であるのが好ましい。結着剤が少なすぎると電極の成形性が低下し、また、結着剤が多すぎると電極のエネルギー密度が低くなるためである。
【００７４】
導電助剤は、電極の導電性を高めるために添加される。そのため、導電助剤は、電極の導電性が不足する場合に任意に加えればよく、電極の導電性が十分に優れている場合には加えなくても良い。導電助剤としては化学的に不活性な電子高伝導体であれば良く、炭素質微粒子であるカーボンブラック、黒鉛、アセチレンブラック、ケッチェンブラック（登録商標）、気相法炭素繊維（Vapor Grown Carbon Fiber：ＶＧＣＦ）、および各種金属粒子などが例示される。これらの導電助剤を単独または二種以上組み合わせて活物質層に添加することができる。
【００７５】
正極活物質層中の結着剤の配合割合は、質量比で、正極活物質：結着剤＝１：０．０５〜１：０．５であるのが好ましい。結着剤が少なすぎると電極の成形性が低下し、また、結着剤が多すぎると電極のエネルギー密度が低くなるためである。
【００７６】
本発明の非水系二次電池に用いられる負極は、集電体と、集電体の表面に結着させた負極活物質層を有する。
【００７７】
負極活物質としては、リチウムイオンなどの金属イオンを吸蔵及び放出し得る材料が使用可能である。したがって、リチウムイオンなどの金属イオンを吸蔵及び放出可能である単体、合金または化合物であれば特に限定はない。たとえば、負極活物質としてＬｉや、炭素、ケイ素、ゲルマニウム、錫などの１４族元素、アルミニウム、インジウムなどの１３族元素、亜鉛、カドミウムなどの１２族元素、アンチモン、ビスマスなどの１５族元素、マグネシウム、カルシウムなどのアルカリ土類金属、銀、金などの１１族元素をそれぞれ単体で採用すればよい。ケイ素などを負極活物質に採用すると、ケイ素１原子が複数のリチウムと反応するため、高容量の活物質となるが、リチウムの吸蔵及び放出に伴う体積の膨張及び収縮が顕著となるとの問題が生じる恐れがあるため、当該恐れの軽減のために、ケイ素などの単体に遷移金属などの他の元素を組み合わせた合金又は化合物を負極活物質として採用するのも好適である。合金又は化合物の具体例としては、Ａｇ−Ｓｎ合金、Ｃｕ−Ｓｎ合金、Ｃｏ−Ｓｎ合金等の錫系材料、各種黒鉛などの炭素系材料、ケイ素単体と二酸化ケイ素に不均化するＳｉＯｘ（０．３≦ｘ≦１．６）などのケイ素系材料、ケイ素単体若しくはケイ素系材料と炭素系材料を組み合わせた複合体が挙げられる。また、負極活物質して、Ｎｂ２Ｏ５、ＴｉＯ２、Ｌｉ４Ｔｉ５Ｏ１２、ＷＯ２、ＭｏＯ２、Ｆｅ２Ｏ３等の酸化物、又は、Ｌｉ３−ｘＭｘＮ（Ｍ＝Ｃｏ、Ｎｉ、Ｃｕ）で表される窒化物を採用しても良い。負極活物質として、これらのものの一種以上を使用することができる。
【００７８】
負極活物質の電位（Ｌｉ／Ｌｉ＋基準）は、例えば、黒鉛などの炭素の場合０．１〜０．２Ｖ、ケイ素の場合０．１〜１．０Ｖ、ＬＴＯ（Ｌｉ４Ｔｉ５Ｏ１２）の場合１〜２Ｖである。非水系二次電池が高電圧で実際に使用できるようにするために、これらの負極活物質と正極活物質とを組み合わせて、正極活物質と負極活物質の電位差である電圧が４．２Ｖを超えて高くなるようにするとよい。
【００７９】
ここで、正極活物質と負極活物質が、リチウムイオンを吸蔵及び放出し得る材料である非水系二次電池は、リチウムイオン二次電池と称される。中でも、負極活物質がＬｉである非水系二次電池は、リチウム二次電池とも称される。
【００８０】
負極は、集電体と、集電体の表面に結着させた負極活物質層を有する。負極の集電体は、例えば、正極の集電体で説明したものを採用できる。
【００８１】
負極活物質層は負極活物質、並びに必要に応じて結着剤及び／又は導電助剤を含む。
【００８２】
負極の集電体は、使用する活物質に適した電位に耐え得る金属であれば特に制限はなく、例えば、正極の集電体で説明したものを採用できる。負極の結着剤および導電助剤は正極で説明したものを採用できる。
【００８３】
集電体の表面に活物質層を形成させる方法には、ロールコート法、ダイコート法、ディップコート法、ドクターブレード法、スプレーコート法、カーテンコート法などの従来から公知の方法を用いて、集電体の表面に活物質を塗布すればよい。具体的には、活物質、並びに必要に応じて結着剤及び導電助剤を含む活物質層形成用組成物を調製し、この組成物に適当な溶剤を加えてペースト状にしてから、集電体の表面に塗布後、乾燥する。溶剤としては、Ｎ−メチル−２−ピロリドン、メタノール、メチルイソブチルケトン、水を例示できる。電極密度を高めるべく、乾燥後のものを圧縮しても良い。
【００８４】
非水系二次電池には必要に応じてセパレータが用いられる。セパレータは、正極と負極とを隔離し、両極の接触による電流の短絡を防止しつつ、リチウムイオンなどの金属イオンを通過させるものである。セパレータとしては、ポリテトラフルオロエチレン、ポリプロピレン、ポリエチレン、ポリイミド、ポリアミド、ポリアラミド（Aromatic polyamide）、ポリエステル、ポリアクリロニトリル等の合成樹脂、セルロース、アミロース等の多糖類、フィブロイン、ケラチン、リグニン、スベリン等の天然高分子、セラミックスなどの電気絶縁性材料を１種若しくは複数用いた多孔体、不織布、織布などを挙げることができる。また、セパレータは多層構造としてもよい。電解液は粘度がやや高く極性が高いため、水などの極性溶媒が浸み込みやすい膜が好ましい。具体的には、存在する空隙の９０％以上に水などの極性溶媒が浸み込む膜がさらに好ましい。
【００８５】
正極および負極に必要に応じてセパレータを挟装させ電極体とする。電極体は、正極、セパレータ及び負極を重ねた積層型、又は、正極、セパレータ及び負極を捲いた捲回型のいずれの型にしても良い。正極の集電体および負極の集電体から外部に通ずる正極端子および負極端子までの間を、集電用リード等を用いて接続した後に、電極体に電解液を加えて非水系二次電池とするとよい。また、本発明の非水系二次電池は、電極に含まれる活物質の種類に適した電位範囲で充放電を実行されればよい。
【００８６】
本発明の非水系二次電池のケースの形状は特に限定されるものでなく、円筒型、角型、コイン型、ラミネート型等、種々の形状を採用することができる。ケースは、例えば、アルミニウムなどの金属で形成されているとよい。
【００８７】
本発明の非水系二次電池は、車両に搭載してもよい。車両は、その動力源の全部あるいは一部に非水系二次電池による電気エネルギーを使用している車両であればよく、たとえば、電気車両、ハイブリッド車両などであるとよい。車両に非水系二次電池を搭載する場合には、非水系二次電池を複数直列に接続して組電池とするとよい。非水系二次電池は、車両以外にも、パーソナルコンピュータ、携帯通信機器など、電池で駆動される各種の家電製品、オフィス機器、産業機器などが挙げられる。さらに、本発明の非水系二次電池は、風量発電、太陽光発電、水力発電その他電力系統の蓄電装置及び電力平滑化装置、船舶等の動力及び／又は補機類の電力供給源、航空機、宇宙船等の動力及び／又は補機類の電力供給源、電気を動力源に用いない車両の補助用電源、移動式の家庭用ロボットの電源、システムバックアップ用電源、無停電電源装置の電源、電動車両用充電ステーションなどにおいて充電に必要な電力を一時蓄える蓄電装置に用いてもよい。
【００８８】
以上、電解液の実施形態を説明したが、本発明は、上記実施形態に限定されるものではない。本発明の要旨を逸脱しない範囲において、当業者が行い得る変更、改良等を施した種々の形態にて実施することができる。
【実施例】
【００８９】
電池１〜１１のリチウムイオン二次電池を以下のように作製し、各電池のサイクル評価試験を行った。
【００９０】
（電池１）
まず、黒鉛粉末（炭素、負極活物質、Ｌｉ＋／Ｌｉ電極基準の反応可能な電位０．１〜０．２Ｖ）質量部と、導電助剤としてアセチレンブラック１質量部と、結着剤として、スチレン−ブタジエンゴム（ＳＢＲ）１質量部、カルボキシメチルセルロース（ＣＭＣ）１質量部とを混合し、この混合物を適量のイオン交換水に分散させてスラリーを作製した。このスラリーを負極用集電体である厚み２０μｍの銅箔にドクターブレードを用いて膜状になるように塗布し、スラリーを塗布した集電体を乾燥後プレスし、接合物を１２０℃で６時間、真空乾燥機で加熱し、所定の形状（２６ｍｍ×３１ｍｍの矩形状）に切り取り、厚さ４５μm程度の負極とした。
【００９１】
次に、正極活物質としてのリチウム・ニッケル複合酸化物ＬｉＮｉ１／３Ｃｏ１／３Ｍｎ１／３Ｏ２（Ｌｉ＋／Ｌｉ電極基準の反応可能な電位３．６Ｖ）９４質量部と、導電助剤としてアセチレンブラック３質量部とバインダーとしてのポリフッ化ビニリデン（ＰＶＤＦ）３質量部とを混合してスラリーとなし、このスラリーを集電体として２０μｍのアルミニウム箔にドクターブレードを用いて塗布し、スラリーを塗布した集電体を乾燥後プレスし、接合物を１２０℃で６時間、真空乾燥機で加熱し、所定の形状（２５ｍｍ×３０ｍｍの矩形状）に切り取り、厚さ５０μm程度の正極とした。正極と負極との間に、セパレータとしてのポリプロピレン多孔質膜を挟み込んだ。この正極、セパレータ及び負極からなる電極体を複数積層した。２枚のアルミニウムフィルムの周囲を、一部を除いて熱溶着をすることにより封止して、袋状とした。袋状のアルミニウムフィルムの中に、積層された電極体を入れ、更に、電解液を注入し、真空封止した。電解液は、電解質としてのＬｉＰＦ６が、有機溶媒に溶解してなる。有機溶媒は、エチレンカーボネート（ＥＣ）とジエチルカーボネート（ＤＥＣ）とを、ＥＣ／ＤＥＣ＝３：７（質量比）の配合比で混合して調製した。電解液中のＬｉＰＦ６の濃度は、１ｍｏｌ／Ｌであった。以上により、電池１（電池組付体）を得た。
【００９２】
（電池２）
電池組付体（電池１）について、電解液注入後２０時間以内に、コンディショニング処理（充放電工程）を行った。コンディショニング処理は、雰囲気温度２５℃で行った。コンディショニング処理では、充電レート１Ｃ、ＣＣＣＶ（定電流定電圧）の充電器を電池組付体に接続して、電池組付体の電圧（電池電圧）が４．５Ｖに到達した後、電圧を保持して３時間充電した。電池電圧が４．５Ｖとなった電池組付体を、充電器から切り離して電圧を印加することなく３時間保持した。次に、電池組付体の正極と負極とを接続して放電レート１Ｃにて電池電圧が３Ｖに到達するまで放電させた。その後、ガス抜き、再度真空封止をして、電池２とした。
【００９３】
（電池３）
電池組付体（電池１）について、電解液注入後２０時間以内に、初回充電を行った（初回充電工程）。初回充電は、常温（２５℃）の雰囲気で行った。初回充電では、充電レート０．８Ｃ、ＣＣＣＶ（定電流定電圧）の充電器に電池組付体を接続して、電池電圧が３．９Ｖに到達し、合計充電時間が４時間となるまで電圧を保持して充電した。初回充電終了後ただちに充電器から電池組付体を切り離した。合計充電時間は、充電開始から初回充電終了までの時間をいう。
【００９４】
初回充電の後に、電池２と同様にコンディショニング処理を行った（充放電工程）。その後、ガス抜き、再度真空封止をして、電池３とした。
【００９５】
（電池４）
電池組付体（電池１）について、初回充電（初回充電工程）、エージング処理（高温保持工程）、及びコンディショニング処理（充放電工程）を行った。
【００９６】
電解液注入後２０時間以内に、電池３と同様に初回充電を行った（初回充電工程）。初回充電終了後１時間以内に５０℃の恒温槽に電池組付体を移して、エージング処理を開始した。５０℃の恒温槽に電池組付体を２０時間保持してエージング処理（高温保持処理）を行った。５０℃の恒温槽に電池組付体を２０時間保持した後に、電池組付体を２５℃の恒温槽に移し、２５℃の恒温槽で３時間以上放置して電池組付体の温度を２５℃とした。
【００９７】
電池組付体の温度が２５℃となった後、電池２と同様にコンディショニング処理（充放電工程）を行った。
【００９８】
（電池５）
電池組付体（電池１）について、初回充電（初回充電工程）、エージング処理（高温保持工程）、及びコンディショニング処理（充放電工程）を行った。エージング処理において、５０℃恒温槽での電池組付体の保持時間を７２時間とした他は、電池４と同様である。
【００９９】
（電池６）
電池組付体（電池１）について、初回充電（初回充電工程）、及びコンディショニング処理（充放電工程）を行った。初回充電において、充電レート０．８Ｃ、ＣＣＣＶ（定電流定電圧）の充電器に電池組付体を接続して、電池組付体の電池電圧を４．２Ｖに到達するまで充電した。その他は、電池３と同様である。
【０１００】
（電池７）
電池組付体（電池１）について、初回充電（初回充電工程）、エージング処理（高温保持工程）、及びコンディショニング処理（充放電工程）を行った。その他は、電池４と同様である。
【０１０１】
（電池８）
電池組付体（電池１）について、初回充電（初回充電工程）、エージング処理（高温保持工程）、及びコンディショニング処理（充放電工程）を行った。初回充電において、充電レート０．８Ｃ、ＣＣＣＶ（定電流定電圧）の充電器に電池組付体を接続して、電池組付体の電池電圧を４．２Ｖに到達するまで充電した。その他は、電池５と同様である。
【０１０２】
（電池９）
電池組付体（電池１）について、初回充電（初回充電工程）、及びコンディショニング処理（充放電工程）を行った。初回充電において、充電レート０．８Ｃ、ＣＣＣＶ（定電流定電圧）の充電器に電池組付体を接続して、電池組付体の電池電圧を４．５Ｖに到達するまで充電した。その他は、電池３と同様である。
【０１０３】
（電池１０）
電池組付体（電池１）について、電解液注入後２０時間以内に、電池９と同様に初回充電を行った（初回充電工程）。初回充電において、充電レート０．８Ｃ、ＣＣＣＶ（定電流定電圧）の充電器に電池組付体を接続して、電池組付体の電池電圧を４．５Ｖに到達するまで充電した。その他は、電池４と同様である。
【０１０４】
（電池１１）
電池組付体（電池１）について、初回充電（初回充電工程）、エージング処理（高温保持工程）、及びコンディショニング処理（充放電工程）を行った。初回充電において、充電レート０．８Ｃ、ＣＣＣＶ（定電流定電圧）の充電器に電池組付体を接続して、電池組付体の電池電圧を４．５Ｖに到達するまで充電した。その他は、電池５と同様である。
【０１０５】
以上の電池１〜１１の製法について表１にまとめた。
【０１０６】
＜電池性能評価＞
電池１〜１１の充放電（サイクル）試験及び抵抗試験を行った。充放電試験では、充電レート１Ｃの条件での充電と放電レート１Ｃの条件での放電とを２００回繰り返した。充放電試験の結果から、初回放電容量及び２００サイクル後の放電容量、２００サイクル後の容量維持率をもとめた。２００サイクル後の容量維持率（Ｘ）は、以下の式（Ａ）により求めた。この容量維持率は電池のサイクル特性を表わしている。
【０１０７】
Ｘ（％）＝１００×（２００サイクル後放電容量）／初回放電容量・・・（Ａ）
放電直流抵抗は、電圧を３．６Ｖに保持し、３Ｃレートで放電したときの電圧降下分より測定した。上記の試験結果を表４に示した。
【０１０８】
表４に示すように、電池４，５，７，８は、電池１〜３、６、９〜１１に比べて、容量維持率が高かった。コンディショニング処理のみを行った電池２は、コンディショニング処理を行っていない電池１に比べて、サイクル特性が向上したが、その半面、放電直流抵抗が高くなった。初回充電及びコンディショニング処理を行った電池３、及び初回充電、エージング処理及びコンディショニング処理を行った電池４は、これらの処理を行っていない電池１よりも抵抗が低くなった。
【０１０９】
電池４，７，１０は、電池５，８，１１に比べて、エージング処理の保持時間が短い。電池４，７，１０は、電池５，８，１１に比べて、抵抗が低く初期放電容量が上昇し、且つサイクル特性は上昇した。
【０１１０】
電池４，７，１０を比べると、電池１０は電池４，７に比べて容量維持率が低下した。このことから、初回充電の電圧が４．２Ｖを超えて上がると、サイクル特性が低下することがわかった。
【０１１１】
電池２〜１１では初回充電の温度が常温であるが、０℃の低温、６５℃の高温で初回充電を行った場合には、充電異常の不具合が生じた。電池４，５，７，８，１０，１１ではエージング処理は初回充電後の１時間以内に開始したが、１２時間以上経過した後にエージング処理を開始した場合には、サイクル特性の低下が生じた。電池４，５，７，８，１０，１１ではエージング処理の温度が５０℃であるが０℃の低温、６５℃の高温である場合には、抵抗の増加、サイクル特性の低下が生じた。また、エージング処理の保持時間が０．５時間の短時間の場合には、エージング処理を行っていない場合に等しい結果となった。
【０１１２】
【表３】
2015153484.tif 000004
【０１１３】
【表４】
2015153484.tif 000005